СПОСОБ ВОССТАНОВЛЕНИЯ МЕТАЛЛОВ ПЛАТИНОВОЙ ГРУППЫ С ИСПОЛЬЗОВАНИЕМ ВОССТАНОВИТЕЛЕЙ

1. Способ восстановления одного или более металлов платиновой группы (МПГ), содержащий:
(a) плавку в восстановительных условиях, причем загружаемый материал включает один или более МПГ, неблагородные металлы, железо и хром, в присутствии восстановителя для формирования штейна с дефицитом серы и шлака, причем штейн содержит, по меньшей мере, большую часть МПГ и неблагородных металлов из загружаемого материала, а шлак содержит, по меньшей мере, большую часть хрома из загружаемого материала;
(b) разделение штейна и шлака и
(c) после разделения восстановление большей части МПГ из штейна.
2. Способ по п.1, в котором плавка осуществляется в условиях, в которых существенно отсутствует вызванное электромагнитным воздействием перемешивание штейна и шлака.
3. Способ по п.1, в котором восстановитель выбирается из группы, состоящей в основном из содержащего углерод материала, чугуна, алюминия, магния, ферросилиция и их смесей.
4. Способ по п.1, в котором этап (а) содержит подэтап, представляющий собой обжиг сульфидных материалов, содержащих металлы платиновой группы, для удаления части серы и получения загружаемого материала, в котором остающееся в загружаемом материале количество серы достаточно для удовлетворения основной потребности неблагородных металлов штейна, но недостаточно для формирования сульфидов, по меньшей мере, с большей частью железа в шлаке.
МЕ
5. Способ по п.4, в котором после плавки, по меньшей мере, большая часть железа и хрома в загружаемом материале находится в двухвалентной форме и в котором содержание Fе в штейне составляет от 10 до 80 мас.%.
6. Способ по п.4, в котором восстановителем является содержащий углерод материал и в котором атомное отношение углерода к подаваемому кислороду в загружаемом материале находится в пределах от 1 до 2.
2
7. Способ по п.1, в котором штейн содержит от 5 до 32 мас.% серы, причем FeO, MgO и SiO составляют от 80 до 90 мас.% шлака и содержание FeO в шлаке составляет от 5 до 25 мас.%.
2
8. Способ по п.1, в котором температура ликвидуса шлака находится в пределах от 1450 до 1600°C и отношение по массе SiO к MgO в шлаке в пределах от 1,5 до 2,5.
9. Способ по п.1, в котором перегрев шлака находится в пределах от 50 до 200°C, перегрев штейна не более 400°C, и дельта в пределах от 100 до 300°C.
10. Способ по п.1, в котором в штейне молярное отношение серы к железу менее 0,9.
11. Способ по п.1, в котором плавление осуществляется в электрической печи и в котором нижние концы соседних первого и второго электродов в электрической печи располагаются выше верхней поверхности шлака, чтобы создавать дугу, содержащую ионизированный газ, который формирует проводящую дорожку в шлаке между первым и вторым электродами.
12. Способ по п.1, в котором штейн содержит, по меньшей мере, около 15% кобальта, по меньшей мере, около 85% каждого из металлов никель и медь, по меньшей мере, и, по меньшей мере, около 85% МПГ в загружаемом материале, причем шлак содержит не более 1% МПГ, не более 85% кобальта, не более 15% каждого из металлов никель и медь, по меньшей мере, около 99% кремнезема, по меньшей мере, около 99% магния и, по меньшей мере, 50% хрома из загружаемого материала.
13. Способ по п.4, в котором отходные газы отжига содержат, по меньшей мере, 90% серы, удаляемой как диоксид серы из сульфидного содержащего МПГ материала, и с отходящим газом плавления удаляется не более 10% серы, удаляемой как диоксид серы из сульфидного содержащего МПГ материала.
14. Способ, содержащий:
(a) плавку в восстановительных условиях, причем загружаемый материал включает один или более металлов платиновой группы (МПГ), неблагородные металлы, железо и хром, формирующих штейн и шлак, причем штейн содержит, по меньшей мере, большую часть МПГ и неблагородных металлов из загружаемого материала, а шлак содержит, по меньшей мере, большую часть хрома из загружаемого материала, и плавка осуществляется в условиях, когда существенно отсутствует вызываемое электромагнитным воздействием перемешивание шлака и штейна;
(b) разделение штейна и шлака и
(c) после разделения восстановление большей части МПГ из штейна.
МЕ
15. Способ по п.14, в котором после плавки, по меньшей мере, большая часть железа и хрома в загружаемом материале находится в двухвалентной форме и в котором содержание Fе в штейне находится в пределах от 10 до 80 мас.%.
2
16. Способ по п.14, в котором штейн содержит от 5 до 32 мас.% серы, причем FeO, MgO и SiO составляют от 80 до 90 мас.% шлака, а содержание FeO в шлаке находится в пределах от 5 до 25 мас.%.
2
17. Способ по п.14, в котором температура ликвидуса шлака находится в пределах от 1450 до 1600°C и отношение по массе SiO к MgO в шлаке в пределах от 1,5 до 2,5.
18. Способ по п.14, в котором перегрев шлака находится в пределах от 50 до 200°C, перегрев штейна не более 400°C, и дельта в пределах от 100 до 300°C.
19. Способ, содержащий:
(a) обжиг сульфидного содержащего МПГ материала для удаления части серы и получения материала для загрузки в печь, причем количество серы, остающейся в загружаемом материале, достаточно для удовлетворения потребности неблагородных металлов штейна, но недостаточно для формирования сульфидов, по меньшей мере, с большим количеством железа в шлаке;
(b) плавку в восстановительных условиях, причем загружаемый материал включает один или более металлов платиновой группы (МПГ), неблагородные металлы, железо и хром, формирующих штейн с дефицитом серы и шлак, причем штейн содержит, по меньшей мере, большую часть МПГ и неблагородных металлов из загружаемого материала, а шлак содержит, по меньшей мере, большую часть хрома из загружаемого материала;
(b) разделение штейна и шлака и
(c) после разделения восстановление большей части МПГ из штейна, причем отходящий газ после обжига содержит, по меньшей мере, 90% серы, удаленной как диоксид серы из сульфидного содержащего МПГ материал, отходящий газ после плавки содержит не более 10% серы, удаленной как диоксид серы из сульфидного содержащего МПГ материала.
2
20. Способ по п.19, в котором штейн содержит от 5 до 32 мас.% серы, причем FeO, MgO и SiO составляют от 80 до 90 мас.% шлака, а содержание FeO в шлаке находится в пределах от 5 до 25 мас.%.